(57)【要約】【課題】転写された電子デバイスの位置精度の低下を抑えることが可能な電子デバイスの製造方法を提供する。【解決手段】第２基板２１の表面の粘着層２２に電子デバイス１４を転写させたのち、電子デバイス１４に付属する支持体１３Ｂの破片をエッチングにより除去する。プラズマＰを用いたアッシングにより、粘着層２２を構成する樹脂を分解して除去し、電子デバイス１４および保護層１５の表面と第２基板２１の表面とに固定層を形成する。固定層にコンタクトホールを設けて配線を接続する。【選択図】図１０
2010225668.tif 000002
【特許請求の範囲】
【請求項１】
第１基板の一部に、アルカリ金属の酸化物およびアルカリ土類金属の酸化物の少なくとも一方よりなる犠牲層を形成する工程と、
前記犠牲層を覆う支持層を形成する工程と、
前記犠牲層の上に前記支持層を間にして電子デバイスを形成する工程と、
前記支持層の一部を除去することにより前記犠牲層の少なくとも側面の一部を露出させる工程と、
前記電子デバイスおよび前記支持層と前記第１基板の表面との間に支持体を形成する工程と、
前記犠牲層を除去する工程と、
第２基板の表面に設けられた粘着層に前記電子デバイスを密着させることにより、前記支持体を破断させて前記電子デバイスを前記第２基板に転写する工程と、
前記電子デバイスに付属する前記支持体の破片を除去する工程と、
前記粘着層のうち少なくとも前記電子デバイスで覆われていない露出領域を除去する工程と、
前記電子デバイスの表面および前記第２基板の表面に固定層を形成する工程と
を含む電子デバイスの製造方法。
【請求項２】
前記粘着層を除去する工程において、前記粘着層の全部を除去する
請求項１記載の電子デバイスの製造方法。
【請求項３】
前記粘着層を紫外線硬化樹脂により構成し、
前記粘着層を除去する工程において、紫外線照射により前記粘着層を硬化させたのち、前記粘着層のうち前記電子デバイスで覆われている領域を残して前記露出領域を除去する
請求項１記載の電子デバイスの製造方法。
【請求項４】
前記固定層にコンタクトホールを設け、前記コンタクトホールを介して前記電子デバイスに配線を接続する工程を含む
請求項１記載の電子デバイスの製造方法。
【請求項５】
前記支持層の一部を除去する工程において前記支持層を前記犠牲層の上面のみに残し、
前記支持体を形成する工程は、
前記電子デバイス，前記支持層，前記犠牲層および前記第１基板の表面に、支持体層を形成する工程と、
前記支持体層の一部を除去することにより前記支持体を形成する工程と
を含む請求項１記載の電子デバイスの製造方法。
【請求項６】
前記犠牲層を形成する工程において、前記犠牲層を、複数の電子デバイスを含む電子デバイス群の形成予定領域に形成し、
前記電子デバイスを形成する工程において、前記犠牲層の上に前記支持層を間にして前記電子デバイス群を形成し、
前記支持層の一部を除去する工程において、前記支持層の前記電子デバイスを回避した位置に、前記犠牲層を露出させる貫通孔を設ける
請求項１記載の電子デバイスの製造方法。
【請求項７】
基板と、
前記基板上に配置された電子デバイスと、
前記電子デバイスの上面または下面に形成された支持層と、
前記電子デバイスの表面および前記基板の表面に形成された固定層と、
前記固定層および前記支持層のうち少なくとも前記固定層に設けられたコンタクトホールを介して前記電子デバイスに接続された配線と、
前記電子デバイスおよび前記配線の上に、層間絶縁膜を間にして形成された表示素子と
を備えた表示装置。
【発明の詳細な説明】
【技術分野】
【０００１】
本発明は、転写技術を用いた電子デバイスの製造方法、および転写された電子デバイスを備えた表示装置に関する。
【背景技術】
【０００２】
近年、プリンタブルエレクトロニクスと言われる領域の発展が目覚しい。目的は、これまで半導体製造技術を駆使して生産されてきた高価な電子部品を、印刷やナノインプリント法で製造することによって安価にすること、更には、基板をフィルムに置き換えることによってフレキシブルなデバイスを提供することなどである。そのため、有機半導体やナノ金属インクといった材料、印刷技術の開発が盛んに行われている。低コスト化やプロセスの低温化が図られる反面、信頼性や性能が犠牲になるというトレードオフになることが課題である。
【０００３】
一方、転写技術を用いたアクティブマトリクス基板の製造は、１９９０年代後半から取り組みが行われてきた。例えば特許文献１では、ガラス基板上にエッチングストッパー層を形成した上でＴＦＴ（Thin Film Transistor）素子を形成し、このＴＦＴ素子を中継基板で覆ってガラス基板のエッチング液から保護した状態で、ガラス基板を完全にエッチングして除去する方法が記載されている。最終的な製品は、中継基板から別の基板に選択的に転写することによって作製されている。
【０００４】
また、特許文献３では、ガラス基板上に水素化アモルファスシリコン層などを形成し、その上にＴＦＴ素子を形成する。ＴＦＴ素子を接着剤により被転写基板に固着させ、背面よりレーザ光を照射して、加熱し、分離した水素の圧力の上昇により、ＴＦＴ素子をガラス基板から剥離するようにしている。
【先行技術文献】
【特許文献】
【０００５】
【特許文献１】特許第３４４７６１９号明細書
【特許文献２】特開２００６−２４５０６７号公報
【特許文献３】特許第３８０９７１０号明細書
【発明の概要】
【発明が解決しようとする課題】
【０００６】
しかしながら、これらの従来方法では、転写後の工程において、接着層を構成する樹脂の熱的な変形によって、転写されたＴＦＴ素子の位置精度が低下してしまうという問題があった。
【０００７】
本発明はかかる問題点に鑑みてなされたもので、その目的は、転写された電子デバイスの位置精度の低下を抑えることが可能な電子デバイスの製造方法および表示装置を提供することにある。
【課題を解決するための手段】
【０００８】
本発明による電子デバイスの製造方法は、以下の（Ａ）〜（Ｊ）の工程を含むものである。
（Ａ）第１基板の一部に、アルカリ金属の酸化物およびアルカリ土類金属の酸化物の少なくとも一方よりなる犠牲層を形成する工程
（Ｂ）犠牲層を覆う支持層を形成する工程
（Ｃ）犠牲層の上に支持層を間にして電子デバイスを形成する工程
（Ｄ）支持層の一部を除去することにより犠牲層の少なくとも側面の一部を露出させる工程
（Ｅ）電子デバイスおよび支持層と第１基板の表面との間に支持体を形成する工程
（Ｆ）犠牲層を除去する工程
（Ｇ）第２基板の表面に設けられた粘着層に電子デバイスを密着させることにより、支持体を破断させて電子デバイスを第２基板に転写する工程
（Ｈ）電子デバイスに付属する支持体の破片を除去する工程
（Ｉ）粘着層のうち少なくとも電子デバイスで覆われていない露出領域を除去する工程
（Ｊ）電子デバイスの表面および第２基板の表面に固定層を形成する工程
【０００９】
本発明による表示装置は、以下の（Ａ）〜（Ｆ）の構成要件を備えたものである。
（Ａ）第２基板
（Ｂ）第２基板上に配置された電子デバイス
（Ｃ）電子デバイスの上面または下面に形成された支持層
（Ｄ）電子デバイスの表面および第２基板の表面に形成された固定層
（Ｅ）固定層および支持層のうち少なくとも固定層に設けられたコンタクトホールを介して電子デバイスに接続された配線
（Ｆ）電子デバイスおよび配線の上に、層間絶縁膜を間にして形成された表示素子
【００１０】
本発明の表示装置では、電子デバイスが第２基板上に配置され、電子デバイスの表面および第２基板の表面に固定層が形成されているので、電子デバイスが固定層によって第２基板に直接固定され、位置精度の低下が抑えられる。
【発明の効果】
【００１１】
本発明の電子デバイスの製造方法によれば、電子デバイスを第２基板に転写したのち、電子デバイスに付属する支持体の破片を除去し、粘着層のうち少なくとも電子デバイスで覆われていない露出領域を除去し、電子デバイスの表面および第２基板の表面に固定層を形成するようにしたので、転写された電子デバイスの位置精度の低下を抑えることが可能となる。
【００１２】
本発明の表示装置によれば、電子デバイスを第２基板上に配置し、電子デバイスの表面および第２基板の表面に固定層を形成するようにしたので、転写された電子デバイスの位置精度の低下を抑えることが可能となる。
【図面の簡単な説明】
【００１３】
【図１】本発明の第１の実施の形態に係る電子デバイスの製造方法の流れを表す図である。
【図２】図１に示した製造方法を工程順に表す断面図である。
【図３】図２に続く工程を表す断面図および平面図である。
【図４】図３に続く工程を表す断面図および平面図である。
【図５】支持体の構成を説明するための断面図である。
【図６】図４に続く工程を表す断面図である。
【図７】図６に示した製造方法の応用例を説明するための図である。
【図８】図４の変形例を表す断面図である。
【図９】図４の他の変形例を表す断面図である。
【図１０】図６に続く工程を表す断面図である。
【図１１】図１０に続く工程を表す断面図である。
【図１２】本発明の第２の実施の形態に係る電子デバイスの製造方法の流れを表す図である。
【図１３】図１２に示した製造方法を工程順に表す断面図である。
【図１４】図１３に続く工程を表す断面図である。
【図１５】本発明の第３の実施の形態に係る電子デバイスの製造方法の流れを表す図である。
【図１６】図１５に示した製造方法を工程順に表す断面図である。
【図１７】図１６に続く工程を表す断面図および平面図である。
【図１８】図１７に続く工程を表す断面図および平面図である。
【図１９】電子デバイスの他の例を表す断面図である。
【図２０】電子デバイスの更に他の例を表す断面図である。
【図２１】電子デバイスの更に他の例を表す断面図である。
【図２２】電子デバイス群の例を表す断面図である。
【図２３】電子デバイス群の他の例を表す断面図および平面図である。
【図２４】電子デバイス群の更に他の例を表す平面図である。
【図２５】図２４に示した電子デバイス群の一部を拡大して表す平面図である。
【図２６】図２５に示した電子デバイス群の等価回路を表す図である。
【図２７】本発明を適用した液晶表示装置の構成を表す断面図である。
【図２８】電子デバイスの第２基板への追加的な固定方法の一例を説明するための図である。
【図２９】電子デバイスの第２基板への追加的な固定方法の他の例を説明するための図である。
【図３０】電子デバイスの第２基板への追加的な固定方法の更に他の例を説明するための図である。
【発明を実施するための形態】
【００１４】
以下、本発明の実施の形態について図面を参照して詳細に説明する。なお、説明は以下の順序で行う。
１．第１の実施の形態（粘着層の全部を除去する例）
２．第２の実施の形態（粘着層の露出領域のみを除去する例）
３．第３の実施の形態（支持層と支持体とを別の層として形成する例）
４．適用例１（電子デバイス）
５．適用例２（電子デバイス群）
６．適用例３（表示装置）
７．変形例１（追加的な固定方法の例）
【００１５】
（第１の実施の形態）
図１は、本発明の第１の実施の形態に係る電子デバイスの製造方法の概略的な流れを表すものであり、図２ないし図１１はこの製造方法を工程順に表したものである。まず、図２（Ａ）に示したように、第１基板１１に、アルカリ金属の酸化物およびアルカリ土類金属の酸化物の少なくとも一方よりなる犠牲層１２を形成する（ステップＳ１０１）。
【００１６】
第１基板１１は、例えば、厚みが０．３ｍｍ〜５．０ｍｍであり、ガラス，合成石英，サファイア，シリコン，セラミックスなど、電子デバイスを形成するのに適した材質であることが望ましい。
【００１７】
犠牲層１２は、例えば、厚みが１０ｎｍ〜１０００００ｎｍであり、例えば、アルカリ金属の酸化物，炭酸化物，硫酸化物あるいは水酸化物、または、アルカリ土類金属の酸化物，炭酸化物，硫酸化物あるいは水酸化物により構成されている。このように犠牲層１２として、アルカリ金属の酸化物およびアルカリ土類金属の酸化物の少なくとも一方を用いることにより、高速エッチングが可能であると共に、３００℃以上の高温なプロセスも許容できる。よって、真空蒸着，スパッタあるいはＣＶＤなどのさまざまな成膜方法およびフォトリソグラフィを含む一般的な半導体製造技術を利用して、旧来と同様の高い性能や信頼性をもつ電子デバイスを形成することができる。
【００１８】
具体的には、アルカリ金属の酸化物，炭酸化物，硫酸化物あるいは水酸化物としては、例えば、酸化リチウム（Ｌｉ２ Ｏ），炭酸リチウム（Ｌｉ２ ＣＯ３ ），酸ナトリウム（炭酸ソーダ）（Ｎａ２ ＣＯ３ ），過炭酸ナトリウム（Ｎａ２ ＣＯ４ ），亜二チオン酸ナトリウム（亜ジチオン酸ナトリウム）（Ｎａ２ Ｓ２ Ｏ４ ），亜硫酸ナトリウム（Ｎａ２ ＳＯ３ ），亜硫酸水素ナトリウム（ＮａＨＳＯ３ ），硫酸ナトリウム（芒硝）（Ｎａ２ ＳＯ４ ），チオ硫酸ナトリウム（ハイポ）（Ｎａ２ Ｓ２ Ｏ３ ），亜硝酸ナトリウム（ＮａＮＯ２ ），硝酸ナトリウム（ＮａＮＯ３ ），硝酸カリウム（ＫＮＯ３ ），亜硝酸カリウム（ＫＮＯ２ ），亜硫酸カリウム（Ｋ２ ＳＯ３ ），硫酸カリウム（Ｋ２ ＳＯ４ ），炭酸カリウム（Ｋ２ ＣＯ３ ），炭酸水素カリウム（ＫＨＣＯ３ ），過炭酸カリウム（Ｋ２ ＣＯ４ ）が挙げられる。
【００１９】
アルカリ土類金属の酸化物，炭酸化物，硫酸化物あるいは水酸化物としては、例えば、酸化ベリリウム（ＢｅＯ），硫酸マグネシウム（ＭｇＳＯ４ ），酸化マグネシウム（ＭｇＯ），炭酸マグネシウム（ＭｇＣＯ３ ），硫酸カルシウム（ＣａＳＯ４ ），炭酸カルシウム（ＣａＣＯ３ ），酸化カルシウム（ＣａＯ），水酸化カルシウム（Ｃａ（ＯＨ）２ ），酸化ストロンチウム（ＳｒＯ），チタン酸ストロンチウム（ＳｒＴｉＯ３ ），クロム酸ストロンチウム（ＳｒＣｒＯ４ ），ストロンチアン鉱（ＳｒＣＯ３ ，炭酸ストロンチウム），天青石（ＳｒＳＯ４ ，硫酸ストロンチウム），硝酸ストロンチウム（Ｓｒ（ＮＯ３ ）２ ），過酸化バリウム（ＢａＯ２ ），酸化バリウム（ＢａＯ），水酸化バリウム（Ｂａ（ＯＨ）２ ），チタン酸バリウム（ＢａＴｉＯ３ ），硫酸バリウム（ＢａＳＯ４ ），炭酸バリウム（ＢａＣＯ３ ），酢酸バリウム（Ｂａ（ＣＨ３ ＣＯＯ）２ ），クロム酸バリウム（ＢａＣｒＯ４ ）が挙げられる。
【００２０】
次いで、図２（Ｂ）に示したように、犠牲層１２の上に図示しないレジスト膜を形成し、フォトリソグラフィによりレジスト膜を所定の形状にパターニングしたのち（ステップＳ１０２）、このレジスト膜をマスクとしたエッチングにより、犠牲層１２の一部を除去して所定の形状にパターニングする（ステップＳ１０３）。これにより、第１基板１１の一部（電子デバイスの形成予定領域）に、犠牲層１２が形成される。
【００２１】
続いて、図２（Ｃ）に示したように、第１基板１１の全面に支持層１３を形成する（ステップＳ１０４）。支持層１３は、犠牲層１２の上面に形成される部分については、後述する電子デバイス１４の層内の応力分布に対して変形しない程度の剛性および厚みを有する一方、犠牲層１２の側面に形成される部分については、後述する転写工程で容易に破断可能であることが望ましい。また、支持層１３は、後述する犠牲層１２のエッチングの際に電子デバイスが損傷を受けないための保護膜としての機能も有しており、上述した材料よりなる犠牲層１２をエッチングする溶液に対して不溶な材料、またはエッチングレートが５分の１（１／５）程度以下の材料により構成されていることが好ましい。なお、支持層１３は、必ずしも第１基板１１の全面に形成される必要はなく、少なくとも犠牲層１２を覆って形成されていればよい。
【００２２】
このような支持層１３は、例えば、厚みが１０ｎｍ〜１０００００ｎｍであり、酸化物，窒化物，金属または樹脂により構成されている。酸化物としては、例えば、ＳｉＯ２ ，Ａｌ２ Ｏ３ ，ＺｎＯ，ＮｉＯ，ＳｎＯ２ ，ＴｉＯ２ ，ＶＯ２ ，Ｉｎ２ Ｏ３ が挙げられる。窒化物としては、例えば、ＳｉＮｘ ，ＧａＮ，ＩｎＮ，ＴｉＮ，ＢＮ，ＡｌＮ，ＺｒＮが挙げられる。金属としては、例えば、Ａｕ，Ａｇ，Ｐｔ，Ｃｕ，Ｃｒ，Ｎｉ，Ａｌ，Ｆｅ，Ｔａが挙げられる。また、不純物を添加したＡｌ−Ｎｄ合金、またはＡｌＳｉなどでもよい。樹脂としては、例えば、アクリル樹脂，エポキシ樹脂またはポリイミド樹脂が挙げられる。
【００２３】
そののち、図２（Ｄ）に示したように、犠牲層１２の上に支持層１３を間にして、電子デバイス１４を形成する（ステップＳ１０５）。これにより、犠牲層１２を除去する際のエッチングによって電子デバイス１４がダメージを受けるおそれをなくすことができる。電子デバイス１４は、図２ないし図４ではその詳細な構成を省略しているが、ＴＦＴ，キャパシタ，抵抗，配線，透明電極，ＥＬ（Electro Luminescence）素子，カラーフィルタ，光学素子など、所望の機能を有する電子デバイスであればいかなるものでもよい。
【００２４】
電子デバイス１４を形成したのち、図２（Ｅ）に示したように、電子デバイス１４の上に保護層１５を形成する（ステップＳ１０６）。保護層１５は、例えば、厚みが１０ｎｍ〜１０００００ｎｍであり、酸化物，窒化物または樹脂により構成されている。酸化物としては、例えば、ＳｉＯ２ ，Ａｌ２ Ｏ３ ，ＺｎＯ，ＮｉＯ，ＳｎＯ２ ，ＴｉＯ２ ，ＶＯ２ ，Ｉｎ２ Ｏ３ が挙げられる。窒化物としては、例えば、ＳｉＮｘ ，ＧａＮ，ＩｎＮ，ＴｉＮ，ＢＮ，ＡｌＮ，ＺｒＮが挙げられる。樹脂としては、例えば、アクリル樹脂，エポキシ樹脂またはポリイミド樹脂が挙げられる。
【００２５】
保護層１５を形成したのち、保護層１５の上に図示しないレジスト膜を形成し、フォトリソグラフィによりレジスト膜を所定の形状にパターニングし（ステップＳ１０７）、このレジスト膜をマスクとしたドライエッチングまたはウエットエッチングにより、図３に示したように、保護層１５および支持層１３の一部を除去して犠牲層１２の少なくとも側面の一部を露出させる（ステップＳ１０８）。このとき、犠牲層１２の側面に支持層１３の一部を残すことにより、後述する支持体１３Ｂを形成する。
【００２６】
犠牲層１２の一部を露出させたのち、図４に示したように、エッチングにより犠牲層１２を除去する（ステップＳ１０９）。これにより、転写用電子デバイス基板１０が形成される。
【００２７】
転写用電子デバイス基板１０では、支持層１３は、本体部１３Ａの両側に支持体１３Ｂを有している。本体部１３Ａの上面には、電子デバイス１４が形成されている。本体部１３Ａと第１基板１１の表面との間には、犠牲層１２が除去されたことにより間隙が形成されており、本体部１３Ａおよびその上の電子デバイス１４は、支持体１３Ｂにより、中空に浮いた状態で保持されている。
【００２８】
電子デバイス１４を容易に転写するための支持層１３の形状の条件は、以下の通りである。図５に示したように、電子デバイス１４は、第１基板１１上において、支持体１３Ｂで支えられて中空に浮いた状態となる。このとき、支持体１３Ｂは、電子デバイス１４に対して９０°〜１５０°程度の傾きａを持って形成されていることが好ましい。これにより、支持体１３Ｂが水平または水平に近い場合と比べて、電子デバイス１４の転写時に、その屈曲部に応力が集中し、優先的に破断させることが可能となるからである。
【００２９】
また、支持体１３Ｂの幅は、電子デバイス１４の幅に比べて１：１以下であることが望ましい。より高密度に電子デバイス１４を配置することによって生産性の面で高い効果を得ることができるからである。
【００３０】
更に、転写の条件として、電子デバイス１４と第２基板２１との密着応力をσ（Ｄ２）、密着面積をＡ（Ｄ２）として、支持体１３Ｂの材料の破断応力をσ（ｓｕｓ）、支持体１３Ｂの幅をｗ（ｓｕｓ）、支持体１３Ｂの厚みをｔ（ｓｕｓ）、電子デバイス１４あたりの支持体１３Ｂの本数をｎとすると、数１が成り立つことが望ましい。
【００３１】
（数１）
σ（Ｄ２）×Ａ（Ｄ２）＞σ（ｓｕｓ）×ｗ（ｓｕｓ）×ｔ（ｓｕｓ）×ｎ
【００３２】
犠牲層１２を除去したのち、図６（Ａ）に示したように、ガラスまたは樹脂フィルムよりなる中継基板３１を用意し、この中継基板３１の表面に、凸部３２Ｃを有する粘着層３２を形成する。粘着層３２は、シリコーンゴム（例えば、ＰＤＭＳ）を成膜することによって形成してもよいし、または、紫外線照射により固着力が低下する粘着剤を成膜することによって形成してもよい。
【００３３】
凸部３２Ｃは、レプリカ法により形成してもよいし、直接加工により形成してもよい。レプリカ法とは、所望の形状と反転した凹凸を平坦度の高いガラス基板などの上にフォトレジストにより形成し、その上にＰＤＭＳなどのシリコーンゴムを流し込み、加熱硬化させたのち、中継基板３１上に写し取る方法である。また、直接加工法とは、中継基板３１上にＰＤＭＳなどのシリコーンゴムを所望の厚みで塗布して、加熱硬化したのち、酸素プラズマによって表面を酸化、親水化してフォトレジストを塗布し、所望のパターンを形成し、このレジストをマスクとしたドライエッチングにより、不要なシリコーンゴムを除去する方法である。
【００３４】
そののち、中継基板３１の粘着層３２の凸部３２Ｃに第１基板１１上の電子デバイス１４を密着させ、第１基板１１を分離すると、同じく図６（Ａ）に示したように、凸部３２Ｃに接触した電子デバイス１４のみが選択的に中継基板３１に転写される（ステップＳ５０１）。
【００３５】
電子デバイス１４を中継基板３１に選択的に転写したのち、図６（Ｂ）に示したように、第２基板２１を用意し、この第２基板２１の表面に粘着層２２を形成する（ステップＳ２０１）。第２基板２１としては、シリコン（Ｓｉ），合成石英，ガラス，金属，樹脂フィルム，紙など、さまざまなものが選択できる。転写工程が主に機械的なものであり、熱や光の制約を受けないからである。
【００３６】
粘着層２２は、第２基板２１と電子デバイス１４との密着を良好にするためのものであり、例えば、第２基板２１の表面に紫外線硬化樹脂または熱硬化樹脂を塗布することにより形成する。また、粘着層２２は、シリコーンゴム，ブタジエンゴムあるいはＡＢＳ樹脂などの弾性樹脂を成膜することにより形成してもよい。この場合、いずれの樹脂においても、材料のヤング率が１０ＧＰａ以下のものが望ましい。粘着層２２の厚みは、例えば、支持体１３Ｂの高さよりも厚いことが好ましく、具体的には５０ｎｍ以上２μｍ以下であることが好ましい。また、粘着層２２は未硬化の状態で使用する。
【００３７】
続いて、同じく図６（Ｂ）に示したように、第２基板２１の表面に設けられた粘着層２２に、中継基板３１上の電子デバイス１４を密着させる。そののち、中継基板３１を分離すると、図６（Ｃ）に示したように、電子デバイス１４が中継基板３１から第２基板２１に転写される（ステップＳ３０１）。中継基板３１の粘着層３２がシリコーンゴムよりなるものであれば、電子デバイス１４は中継基板３１に仮接着されている状態であるので、容易に第２基板２１へと転写される。また、中継基板３１の粘着層３２が、紫外線で固着力が低下する樹脂よりなるものであれば、紫外線を照射しながら転写する必要がある。
【００３８】
なお、第１基板１１に残った電子デバイス１４は、同様にして選択転写を繰り返し行うことができる。また、第１基板１１は、すべての電子デバイス１４が抜き取られた時点で、不要物をエッチング除去し、第１基板１１を再利用することができる。第１基板１１は、数２で表される回数、繰り返して利用することができる。
【００３９】
（数２）
第１基板１１の繰り返し利用回数Ｎ＝
（第１基板１１上の電子デバイス１４の個数）／（第２基板２１に必要な電子デバイス１４の個数）
【００４０】
このような選択転写は、例えば図７に示したような応用例が可能である。すなわち、まず、図７（Ａ），図７（Ｂ）および図７（Ｃ）に示したように、３枚の別々の第１基板１１Ａ，１１Ｂ，１１Ｃに、電子デバイス１４としてＴＦＴ，キャパシタＣｓ，受光素子ＰＤをそれぞれ形成する。次いで、図７（Ｄ）に示したように、１回目の選択転写工程で、第１基板１１ＡからＴＦＴを第２基板２１に転写する。続いて、図７（Ｅ）に示したように、２回目の選択転写工程で、第１基板１１ＢからキャパシタＣｓを第２基板２１に追加して転写する。そののち、図７（Ｆ）に示したように、３回目の選択転写工程で、第１基板１１Ｃから受光素子ＰＤを第２基板２１に追加して転写する。受光素子ＰＤを選択転写したのち、図７（Ｇ）に示したように、転写されたＴＦＴ，キャパシタＣｓおよび受光素子ＰＤの間に配線Ｗを形成する。なお、配線工程については後述する。
【００４１】
この応用例では、ＴＦＴ，キャパシタＣｓおよび受光素子ＰＤを別々の第１基板１１Ａ〜１１Ｃ上に作製するので、個々の素子の高機能化を図ることができる。通常は、これらを同一の基板上に作製するため、製造工程の観点から一部の層を共通化し、そのために個々の素子としてみた場合に最も望ましい性能から外れた設計をする必要がある場合もあるからである。また、第１基板１１Ａ〜１１Ｃとしては、合成石英やシリコン（Ｓｉ）ウェハーなど多様化できる。第２基板２１の選択範囲が広がることは第１の実施の形態と同様である。また、第１基板１１上に電子デバイス１４を高密度に配置することができるので、エッチングなどで除去される材料を少なくして有効利用することができ、高生産性化が可能となり、多面取りが不要となる。
【００４２】
更に、電子デバイス１４の転写を、第１基板１１よりも大きな第２基板２１に対して繰り返し行うことで、大型基板のデバイス製造が可能となる。転写装置および配線形成工程は、大型基板に適応したものでなければならないが、大型基板用のＴＦＴ製造工程は不要であり、初期の設備投資を大幅に抑えられるという利点もある。
【００４３】
電子デバイス１４を第２基板２１に転写したのち、図６（Ｄ）に示したように、例えばＣＦ４ などのフッ素系のエッチングガスを用いたドライエッチングにより、電子デバイス１４に付属する支持体１３Ｂの破片を除去し（ステップＳ７０１）、本体部１３Ａのみを残す。
【００４４】
支持体１３Ｂを除去する際には、第２基板２１全体がエッチングガスに晒されることになるので、支持体１３Ｂ以外の部分がエッチングされてしまうのを可能な限り抑えることが必要である。そのため、図８に示したように、保護膜１５の厚みＴ１５を、支持体１３Ｂの厚みＴ１３Ｂに比べて十分に厚くすることが望ましい。または、図９に示したように、保護層１５上にエッチングストッパー層１６を形成することが望ましい。図９の場合、支持体１３Ｂを含めた支持層１３をＳｉＯ２ またはＳｉＮｘ などのドライエッチング可能な酸化物により構成し、エッチングストッパー層１６を金属などのエッチング耐性の高い材料により構成する。具体的には、チタン（Ｔｉ），クロム（Ｃｒ），モリブデン（Ｍｏ）またはアルミニウム（Ａｌ）などが挙げられる。
【００４５】
支持体１３Ｂを除去したのち、図１０（Ａ）に示したように、酸素を主な成分としたプラズマＰを用いたアッシングにより、粘着層２２を構成する樹脂を分解し、粘着層２２を除去する（ステップＳ７０２）。粘着層２２を除去することによって、その後に配線などの構造物を形成する際に、粘着層２２を構成する樹脂の熱的な変形による位置精度の低下を抑えることができる。
【００４６】
このアッシングでは、エッチングの異方性の低い条件を用いる。例えば、ＲＦプラズマ装置を用いて、アノード上に第２基板２１を設置することにより、第２基板２１へのプラズマバイアスを小さくした、アノードカップリングモードを利用する。これにより、図１０（Ｂ）に示したように、電子デバイス１４下の粘着層２２が等方的に徐々に分解され、最終的には図１０（Ｃ）に示したように、粘着層２２の全部が除去され、支持層１３の本体部１３Ａと第２基板２１とが直に接する状態が実現される。
【００４７】
粘着層２２を除去したのち、図１１（Ａ）に示したように、例えばＣＶＤ法により、電子デバイス１４および保護層１５の表面と第２基板２１の表面とに固定層２６を形成する（ステップＳ７０３）。図１０（Ｃ）に示した状態では電子デバイス１４は第２基板２１に固定されておらず、静電気またはファンデルワールス力で密着しているにとどまるが、固定層２６により電子デバイス１４を第２基板２１に確実に固定することができる。固定層２６は、後続の熱工程の影響で電子デバイス１４の位置ズレなどを抑えるため、耐熱性が高くヤング率の大きな材料よりなる連続した膜であることが望ましい。具体的には、固定層２６は、例えば、厚みが１０ｎｍ〜５００ｎｍ程度であり、ＳｉＯ２ またはＳｉＮｘ により構成されている。
【００４８】
固定層２６を形成したのち、図１１（Ｂ）に示したように、例えばエッチングにより固定層２６および保護層１５にコンタクトホールＴＨを設ける（ステップＳ７０４）。このコンタクトホールＴＨは、電子デバイス１４に配線を接続するためのものであり、電子デバイス１４の電極の一部を露出させるように形成する。なお、図９に示したように保護層１５上にエッチングストッパー層１６を形成した場合には、コンタクトホールＴＨを設ける工程において除去する。
【００４９】
固定層２６および保護層１５にコンタクトホールＴＨを設けたのち、図１１（Ｃ）に示したように、コンタクトホールＴＨを介して電子デバイス１４に配線Ｗを接続する（ステップＳ７０５）。なお、電子デバイス１４を転写する際に中継基板３１を用いない場合には、転写された電子デバイス１４の上面に支持層１３および固定層２６が配置され、この支持層１３および固定層２６に設けられたコンタクトホールを介して配線Ｗが電子デバイス１４に接続される。
【００５０】
このように本実施の形態では、電子デバイス１４を第２基板２１に転写したのち、粘着層２２を除去するようにしたので、その後に配線などの構造物を形成する際に、粘着層２２を構成する樹脂の熱的な変形による位置精度の低下を抑えることができる。また、粘着層を除去したのち、電子デバイス１４および保護層１５の表面と第２基板２１の表面とに固定層２６を形成するようにしたので、電子デバイス１４を第２基板２１に確実に固定し、電子デバイス１４の位置ズレなどを抑えることができる。
【００５１】
（第２の実施の形態）
図１２は、本発明の第２の実施の形態に係る電子デバイスの製造方法の概略的な流れを表すものであり、図１３および図１４はこの製造方法を工程順に表したものである。本実施の形態は、粘着層２２を紫外線硬化樹脂により構成し、粘着層２２を硬化させたのち電子デバイス１４で覆われていない露出領域２２Ｄのみを除去するようにしたものである。なお、第１の実施の形態と同一の工程については図２ないし図１１を参照して説明する。
【００５２】
まず、第１の実施の形態と同様にして、図２（Ａ）ないし図２（Ｅ）および図３に示した工程により、第１基板１１に、犠牲層１２，支持層１３，電子デバイス１４および保護層１５を形成し、保護層１５および支持層１３の一部を除去して犠牲層１２の少なくとも側面の一部を露出させる（ステップＳ１０１〜ステップＳ１０８）。
【００５３】
次いで、第１の実施の形態と同様にして、図４に示した工程により、エッチングにより犠牲層１２を除去する（ステップＳ１０９）。
【００５４】
続いて、第１の実施の形態と同様にして、図６（Ａ）に示した工程により、中継基板３１に、凸部３２Ｃを有する粘着層３２を形成する。凸部３２Ｃは、第１の実施の形態と同様にして、レプリカ法または直接加工により形成することができる。そののち、第１の実施の形態と同様にして、同じく図６（Ａ）に示した工程により、中継基板３１の粘着層３２の凸部３２Ｃに第１基板１１上の電子デバイス１４を密着させ、第１基板１１を分離すると、凸部３２Ｃに接触した電子デバイス１４のみが選択的に中継基板３１に転写される（ステップＳ５０１）。
【００５５】
電子デバイス１４を中継基板３１に選択的に転写したのち、第１の実施の形態と同様にして、図６（Ｂ）に示した工程により、第２基板２１を用意し、この第２基板２１の表面に粘着層２２を形成する（ステップＳ２０１）。その際、粘着層２２を紫外線硬化樹脂により構成する。
【００５６】
続いて、第１の実施の形態と同様にして、同じく図６（Ｂ）に示したように、第２基板２１の表面に設けられた粘着層２２に、中継基板３１上の電子デバイス１４を密着させる。そののち、中継基板３１を分離すると、図１３（Ａ）に示したように、電子デバイス１４が中継基板３１から第２基板２１に転写される（ステップＳ３０１）。
【００５７】
電子デバイス１４を第２基板２１に転写したのち、図１３（Ｂ）に示したように、第１の実施の形態と同様にして、図６（Ｄ）に示した工程により、例えばドライエッチングにより、電子デバイス１４に付属する支持体１３Ｂの破片を除去し（ステップＳ７０１）、本体部１３Ａのみを残す。
【００５８】
支持体１３Ｂを除去したのち、図１３（Ｃ）に示したように、第２基板２１の裏側から紫外線ＵＶを照射することにより、粘着層２２を硬化させる（ステップＳ７０６）。
【００５９】
粘着層２２を硬化させたのち、図１３（Ｄ）に示したように、酸素を主な成分としたプラズマＰを用いたアッシングにより、粘着層２２のうち電子デバイス１４で覆われている領域を残して、電子デバイス１４で覆われていない露出領域２２Ｄを除去する（ステップＳ７０２）。このように粘着層２２を硬化させたのちに露出領域２２Ｄのみを除去することによって、後続する熱工程での粘着層２２の変形を抑制することができる。また、その後に配線などの構造物を形成する際に、粘着層２２を構成する樹脂の熱的な変形による位置精度の低下を抑えることができる。このアッシングでは、例えばＲＩＥ（Reactive Ion Etching）モードのような、エッチング異方性のある条件を用いることが望ましい。
【００６０】
粘着層２２の露出領域２２Ｄを除去したのち、図１４（Ａ）に示したように、第１の実施の形態と同様にして、図１１（Ａ）に示した工程により、例えばＣＶＤ法により、電子デバイス１４および保護層１５の表面と第２基板２１の表面とに固定層２６を形成する（ステップＳ７０３）。
【００６１】
固定層２６を形成したのち、図１４（Ｂ）に示したように、第１の実施の形態と同様にして、図１１（Ｂ）に示した工程により、例えばエッチングにより固定層２６および保護層１５にコンタクトホールＴＨを設ける（ステップＳ７０４）。
【００６２】
固定層２６および保護層１５にコンタクトホールＴＨを設けたのち、図１４（Ｃ）に示したように、コンタクトホールＴＨを介して電子デバイス１４に配線Ｗを接続する（ステップＳ７０５）。なお、電子デバイス１４を転写する際に中継基板３１を用いない場合には、転写された電子デバイス１４の上面に支持層１３および固定層２６が配置され、この支持層１３および固定層２６に設けられたコンタクトホールを介して配線Ｗが電子デバイス１４に接続される。
【００６３】
このように本実施の形態では、第１の実施の形態の効果に加えて、粘着層２２を紫外線硬化樹脂により構成し、粘着層２２を硬化させたのちに露出領域２２Ｄのみを除去するようにしたので、後続する熱工程での粘着層２２の変形を抑制することが可能となる。
【００６４】
（第３の実施の形態）
図１５は、本発明の第３の実施の形態に係る電子デバイスの製造方法の概略的な流れを表すものであり、図１６ないし図１８はこの製造方法を工程順に表したものである。本実施の形態は、支持体を支持層１３とは別に形成することにおいて第１の実施の形態と異なるものである。よって、第１の実施の形態と同一の工程については図２ないし図１１を参照し同一の符号を用いて説明する。
【００６５】
まず、第１の実施の形態と同様にして、図２（Ａ）に示した工程により、第１基板１１に、アルカリ金属の酸化物およびアルカリ土類金属の酸化物の少なくとも一方よりなる犠牲層１２を形成する（ステップＳ１０１）。
【００６６】
次いで、第１の実施の形態と同様にして、図２（Ｂ）に示した工程により、犠牲層１２の上に図示しないレジスト膜を形成し、フォトリソグラフィによりレジスト膜を所定の形状にパターニングしたのち（ステップＳ１０２）、このレジスト膜をマスクとしたエッチングにより、犠牲層１２の一部を除去して所定の形状にパターニングする（ステップＳ１０３）。これにより、第１基板１１の一部（電子デバイスの形成予定領域）に、犠牲層１２が形成される。
【００６７】
続いて、第１の実施の形態と同様にして、図２（Ｃ）に示した工程により、第１基板１１の全面に支持層１３を形成する（ステップＳ１０４）。
【００６８】
そののち、第１の実施の形態と同様にして、図２（Ｄ）に示した工程により、犠牲層１２の上に支持層１３を間にして、電子デバイス１４を形成する（ステップＳ１０５）。
【００６９】
電子デバイス１４を形成したのち、第１の実施の形態と同様にして、図２（Ｅ）に示した工程により、電子デバイス１４の上に保護層１５を形成する（ステップＳ１０６）。
【００７０】
保護層１５を形成したのち、保護層１５の上に図示しないレジスト膜を形成し、フォトリソグラフィによりレジスト膜を所定の形状にパターニングする（ステップＳ１０７）。続いて、このレジスト膜をマスクとしたドライエッチングまたはウエットエッチングにより、図１６（Ａ）に示したように、保護層１５および支持層１３の一部を除去して犠牲層１２の一部を露出させる（ステップＳ１０８）。このとき、支持層１３および保護層１５を犠牲層１２の上面のみに残し、犠牲層１２の側面の全部を露出させる。
【００７１】
保護層１５および支持層１３の一部を除去したのち、図１６（Ｂ）に示したように、電子デバイス１４，支持層１３，保護層１５，犠牲層１２および第１基板１１の表面に、支持体層１７Ａを形成する（ステップＳ１１１）。支持体層１７Ａは、例えば、厚みが５０ｎｍであり、犠牲層１２をエッチングする溶液に対して耐性があり、ドライエッチングにより加工可能な材料により構成されていることが好ましい。具体的には、支持体層１７Ａの構成材料としては、例えば、アモルファスシリコン（ａ−Ｓｉ），二酸化シリコン（ＳｉＯ２ ）および窒化シリコン（ＳｉＮｘ ）が挙げられる。また、支持体層１７Ａは、アルミニウム（Ａｌ）またはモリブデン（Ｍｏ）などの金属でもよい。
【００７２】
支持体層１７Ａを形成したのち、この支持体層１７Ａの上に図示しないレジスト膜を形成し、フォトリソグラフィによりレジスト膜を所定の形状にパターニングする（ステップＳ１１２）。続いて、このレジスト膜をマスクとしたドライエッチングまたはウエットエッチングにより、図１７に示したように、支持体層１７Ａの一部を除去して、支持体１７を形成する（ステップＳ１１３）。支持体１７の位置は、例えば、支持層１３，電子デバイス１４および保護層１５の両側とする。このように支持体層１７Ａを支持層１３とは別に設けることにより、支持体層１７Ａを支持層１３とは異なる材料により構成し、それぞれの厚みを独立して制御することが可能となる。よって、電子デバイス１４の信頼性や設計パラメータと転写の容易性とを両立させることが可能となる。
【００７３】
支持体１７を形成したのち、図１８に示したように、エッチングにより犠牲層１２を除去する（ステップＳ１０９）。これにより、転写用電子デバイス基板１０Ａが形成される。
【００７４】
転写用電子デバイス基板１０Ａでは、電子デバイス１４は、支持層１３および保護層１５の間に挟まれており、支持層１３，電子デバイス１４および保護層１５の両側に支持体１７が形成されている。支持層１３と第１基板１１の表面との間には、犠牲層１２が除去されたことにより間隙が形成されており、支持層１３，電子デバイス１４および保護層１５は、支持体１７により中空に浮いた状態で保持されている。この転写用電子デバイス基板１０Ａは、第１の実施の形態と同様にして、電子デバイス１４を第２基板２１に転写および固定することが可能である。
【００７５】
このように本実施の形態では、支持層１３を犠牲層１２の上面のみに残したのちに支持体１７を形成するようにしたので、支持層１３と支持体１７とを異なる材料により構成し、それぞれの厚みを独立して制御することが可能となる。よって、電子デバイスの信頼性や設計パラメータと転写の容易性とを両立させることが可能となる。
【００７６】
なお、本実施の形態では、支持体層１７Ａまたは支持体１７を保護層１５とは別に形成するようにした場合について説明したが、支持体層１７Ａまたは支持体１７と保護層１５とを兼用することも可能である。
【００７７】
（適用例１）
上記各実施の形態の製造方法は、例えば図１９ないし図２１に示したような種々の電子デバイス１４に適用可能である。図１９は、支持層１３上に、ゲート電極１１１，ゲート絶縁膜１１２，水素化アモルファスシリコン層１１３，ｎ＋アモルファスシリコン層１１４およびソース・ドレイン電極１１５を順に形成したＴＦＴの例を表している。ゲート電極１１１は、例えば、厚みが２００ｎｍであり、クロム（Ｃｒ）により構成されている。ゲート絶縁膜１１２は、例えば、厚みが３００ｎｍであり、窒化ケイ素（ＳｉＮｘ ）により構成されている。水素化アモルファスシリコン層１１３は、例えば、厚みが３００ｎｍであり、水素化アモルファスシリコン（ａ−Ｓｉ：Ｈ）により構成されている。ｎ＋アモルファスシリコン層１１４は、例えば、厚みが５０ｎｍであり、ｎ＋アモルファスシリコン（ｎ＋ａ−Ｓｉ：Ｈ）により構成されている。ソース・ドレイン電極１１５は、例えば、厚みが２００ｎｍであり、クロム（Ｃｒ）により構成されている。
【００７８】
図２０は、支持層１３上に、電極１２１，絶縁膜１２２および電極１２３を順に形成したキャパシタの例を表している。電極１２１は、例えば、厚みが２００ｎｍであり、クロム（Ｃｒ）により構成されている。絶縁膜１２２は、例えば、厚みが２００ｎｍであり、二酸化ケイ素（ＳｉＯ２ ）により構成されている。電極１２３は、例えば、厚みが２００ｎｍであり、クロム（Ｃｒ）により構成されている。
【００７９】
図２１は、支持層１３上に、透明電極１３１，絶縁膜１３２，ＥＬ層１３３，絶縁膜１３４および電極１３５を順に形成したＥＬ素子（無機ＥＬ素子）の例を表している。透明電極１３１は、例えば、厚みが４００ｎｍであり、ＩＴＯにより構成されている。絶縁膜１３２は、例えば、厚みが１００ｎｍであり、二酸化ケイ素（ＳｉＯ２ ）により構成されている。ＥＬ層１３３は、例えば、厚みが１μｍであり、ＺｎＳ：Ｍｎにより構成されている。絶縁膜１３４は、例えば、厚みが５μｍであり、ＳｉＮｘ により構成されている。電極１３５は、例えば、厚みが５００ｎｍであり、クロム（Ｃｒ）により構成されている。
【００８０】
（適用例２）
また、上記各実施の形態の製造方法は、例えば図２２ないし図２４に示したように、一つの犠牲層１２の上に、一つの支持層１３を間にして、複数の電子デバイス１４を含む電子デバイス群１４Ａを形成する場合にも適用することができる。これにより、例えば電子回路なども容易に転写可能となる。
【００８１】
図２２は、電子デバイス群１４Ａとして、例えば、ＴＦＴおよびキャパシタＣｓを形成した場合を表したものである。ＴＦＴは、例えば、犠牲層１２の上に支持層１３を間にして、ゲート電極４１，絶縁膜４２，水素化アモルファスシリコン層４３，エッチングストッパー層４４，アモルファスシリコン層（ｎ＋ａ−Ｓｉ：Ｈ）４５およびソース／ドレイン電極４６を順に有している。キャパシタＣｓは、例えば、犠牲層１２の上に支持層１３を間にして、コモン電極６１，絶縁膜４２およびソース電極４６を変形させることにより形成された対向電極を有している。
【００８２】
図２３は、電子デバイス群１４Ａとして、例えば、ＴＦＴおよびキャパシタＣｓと共に、配線の交差部ＩＳを形成した場合を表したものである。交差部ＩＳは、例えば、ゲート配線Ｘ１とドレイン配線Ｙ１との交差部、および配線Ｘ２とドレイン配線Ｙ１との交差部を含んでいる。
【００８３】
図２４は、電子デバイス群１４Ａとして、例えば、有機ＥＬ表示装置用のアクティブマトリクス駆動回路を形成した場合を表している。図２５は、図２４において点線１４Ｂで囲まれた電子デバイス群１４Ａの一部を拡大して表したものであり、図２６はその等価回路を表したものである。なお、図２４では、犠牲層１２を点線で表している。
【００８４】
犠牲層１２および支持層１３は、電子デバイス群１４Ａの全体に対応して形成されている。犠牲層１２および支持層１３の周囲には、複数の支持体１７が適切な間隔で配置されている。
【００８５】
支持層１３は、電子デバイス１４を回避した位置に、犠牲層１２を露出させる貫通孔１３Ｆを有していることが好ましい。貫通孔１３Ｆから犠牲層１２のエッチングを進行させるすることができ、犠牲層１２の面積が広い場合でもエッチングに要する時間を短縮することが可能となるからである。貫通孔１３Ｆには支持体１７があってもよいし、なくてもよい。
【００８６】
電子デバイス群１４Ａは、ＴＦＴ１，ＴＦＴ２と、キャパシタＣｓと、有機ＥＬ素子ＯＬＥＤとを有するアクティブ型の駆動回路である。ＴＦＴ２は、そのゲートが対応するゲート配線Ｘ１に接続され、そのドレインが対応するドレイン配線Ｙ１に接続され、ソースがＴＦＴ１のゲートに接続されている。ＴＦＴ１は、そのドレインが対応する配線Ｘ２に接続され、ソースが有機ＥＬ素子ＯＬＥＤのアノードに接続されている。有機ＥＬ素子ＯＬＥＤのカソードは接地配線Ｙ２に接続されている。なお、この接地配線Ｙ２は全ての有機ＥＬ素子ＯＬＥＤに対して共通に配線されている。保持容量Ｃｓは、ＴＦＴ１のドレインとゲートとの間に接続されている。
【００８７】
ＴＦＴ２は、ゲート配線Ｘ１から供給される制御信号に応じて導通し、ドレイン配線Ｙ１から供給された映像信号の信号電位をサンプリングしてキャパシタＣｓに保持するものである。ＴＦＴ１は、電源電位Ｖｄｄにある配線Ｘ２から電流の供給を受け、キャパシタＣｓに保持された信号電位に応じて駆動電流を有機ＥＬ素子ＯＬＥＤに供給するものである。有機ＥＬ素子ＯＬＥＤは、供給された駆動電流により、映像信号の信号電位に応じた輝度で発光するようになっている。
【００８８】
（適用例３）
図２７は、図２３に示したＴＦＴおよびキャパシタＣｓを含む電子デバイス群１４Ａを備えたアクティブマトリクスＴＦＴ基板を用いて構成された液晶表示装置の断面構成を表したものである。この液晶表示装置は、例えば液晶テレビとして用いられるものであり、アクティブマトリクスＴＦＴ基板である第２基板２１と、ガラスよりなる対向基板７１が対向配置された構成を有している。第２基板２１および対向基板７１の周囲は、シール剤８１で封止され、内部に液晶よりなる液晶層８２が設けられている。第２基板２１および対向基板７１の外側には、それぞれ偏光板８３が設けられている。なお、第２基板２１が、本発明の表示装置の発明における「基板」の一具体例に対応する。
【００８９】
第２基板２１上には、上記実施の形態の方法により転写された電子デバイス群１４Ａが配置されている。電子デバイス１４（ＴＦＴおよびキャパシタＣｓ）の下面には支持層１３が形成されている。電子デバイス１４および保護層１５の表面および第２基板２１の表面には、固定層２６が形成されている。電子デバイス１４は、固定層２６および保護層１５に設けられたコンタクトホールＴＨを介して配線Ｗにより接続され、その上には、層間絶縁膜５２を間にして透明電極５３が形成されている。透明電極５３の表面には配向膜５４が形成されている。なお、電子デバイス１４を転写する際に中継基板３１を用いない場合には、転写された電子デバイス１４の上面に支持層１３および固定層２６が配置され、この支持層１３および固定層２６に設けられたコンタクトホールを介して配線Ｗが電子デバイス１４に接続される。
【００９０】
対向基板７１には、ブラックマトリクスとしての光遮蔽膜７２，赤色，緑色および青色のカラーフィルタ７３、オーバーコート層７４，ＩＴＯよりなる透明電極７５、並びに配向膜７６が順に形成されている。透明電極５３，液晶層８２および透明電極７５により液晶表示素子が構成されている。
【００９１】
（変形例１）
図２８ないし図３０は、上記各実施の形態において、電子デバイス１４を第２基板２１に転写したのち、電子デバイス１４をより強固に第２基板２１に固定するための追加的な処理を表したものである。なお、図２８ないし図３０では、電子デバイス１４として図１９に示したＴＦＴを形成した場合を表している。
【００９２】
（追加的な固定方法１）
例えば、図２８（Ａ）に示したように、電子デバイス１４または保護層１５の表面と粘着層２２の表面とをシラノール基（ＳｉＯＨ）で修飾し、転写後に１２０℃程度で過熱、脱水することにより、図２８（Ｂ）に示したように、Ｓｉ−Ｏ−Ｓｉ結合を形成して固定する。このとき、電子デバイス１４または保護層１５の表面に、ＳｉＯ２ などの酸化物よりなる膜（図示せず）を形成し、Ｏ２ プラズマ処理，ＵＶ−Ｏ３ 処理，オゾン水処理により水酸基で修飾してもよい。
【００９３】
（追加的な固定方法２）
図２９（Ａ）に示したように、電子デバイス１４または保護層１５の表面と粘着層２２の表面とに、それぞれ特性が異なるが、接触することで化学的に結合する官能基を有するシランカップリング剤を成膜する。図２９（Ｂ）に示したように、それぞれの処理が行われた電子デバイス１４または保護層１５と粘着層２２とを密着させて、過熱することで化学結合を促す。
【００９４】
シランカップリング剤の組み合わせとしては、以下のものが挙げられる。
１．イソシアネート基を有するシランカップリング剤とアミノ基を有するシランカップリング剤
例）イソシアネート基を有するシランカップリング剤の例
３−イソシアネートプロピルトリエトキシシラン
３−イソシアネートプロピルトリクロロシラン
例）アミノ基を有するシランカップリング剤の例
Ｎ−２（アミノエチル）３−アミノプロピルメチルジメトキシシラン
Ｎ−２（アミノエチル）３−アミノプロピルトリメトキシシラン
３−アミノプロピルトリメトキシシラン
【００９５】
２．エポキシ基を有するシランカップリング剤とアミノ基を有するシランカップリング剤
例）エポキシ基を有するシランカップリング剤の例
２−（３、４エポキシシクロヘキシル）エチルトリメトキシシラン
３−グリシドキシプロピルトリメトキシシラン
３−グリシドキシプロピルトリエトキシシラン
例）アミノ基を有するシランカップリング剤の例
Ｎ−２（アミノエチル）３−アミノプロピルメチルジメトキシシラン
Ｎ−２（アミノエチル）３−アミノプロピルトリメトキシシラン
３−アミノプロピルトリメトキシシラン
【００９６】
（追加的な固定方法３）
図３０（Ａ）に示したように、保護層１５の表面に特定の金属、例えばＡｕ，Ａｇ，Ｃｕ，Ｐｄ，Ｐｔなどの金属膜１５Ａを形成し、粘着層２２の表面に以下の官能基を有するシランカップリング剤を修飾する。図３０（Ｂ）に示したように、それぞれの処理が行われた電子デバイス１４または保護層１５と粘着層２２とを密着させて、過熱することで化学結合を促す。
【００９７】
１．メルカプト基
例）３−メルカプトプロピルメチルジメトキシシラン
３−メルカプトプロピルトリメトキシシラン
２．アミノ基
例）Ｎ−２（アミノエチル）３−アミノプロピルメチルジメトキシシラン
Ｎ−２（アミノエチル）３−アミノプロピルトリメトキシシラン
３−アミノプロピルトリメトキシシラン
３．フェニル基
例）フェニルトリエトキシシラン
【００９８】
以上、実施の形態を挙げて本発明を説明したが、本発明は上記実施の形態に限定されるものではなく、種々変形が可能である。例えば、上記実施の形態において説明した各層の材料および厚み、または成膜方法および成膜条件などは限定されるものではなく、他の材料および厚みとしてもよく、または他の成膜方法および成膜条件としてもよい。
【００９９】
また、上記実施の形態では、電子デバイス１４としてＴＦＴ、キャパシタ等の構成を具体的に挙げて説明したが、全ての層を備える必要はなく、また、他の層を更に備えていてもよい。
【０１００】
更に、本発明は、液晶表示素子および有機ＥＬ素子のほか、無機エレクトロルミネッセンス素子、またはエレクトロデポジション型もしくエレクトロクロミック型の表示素子などの他の表示素子を用いた表示装置にも適用可能である。
【０１０１】
加えて、転写する対象である電子デバイス１４としては、上記実施の形態で挙げたもののほか、ダイオード、太陽光発電素子、撮像デバイス、更に大規模な回路を有するＲＦＩＤタグなどのＩＣ、光学デバイス、マイクなどの音波デバイスが挙げられるが、この限りではない。
【０１０２】
更にまた、上記実施の形態では、転写用デバイス基板１０として、犠牲層１２が除去され、本体部１３Ａの下面と第１基板１１の表面との間に間隙が設けられており、すぐに転写可能となっている場合について説明したが、流通または輸送段階では犠牲層１２が設けられた状態とし、転写する前に犠牲層１２を除去するようにしてもよい。
【符号の説明】
【０１０３】
１０，１０Ａ，１０Ｂ…転写用電子デバイス基板、１１…第１基板、１２…犠牲層、１３…支持層、１３Ａ…本体部、１３Ｂ，１６…支持体、１４…電子デバイス、１４Ａ…電子デバイス群、１５…保護層、１６…エッチングストッパー層、１７Ａ…支持体層、２１…第２基板、２２，３２…粘着層、３１…中継基板、５２…層間絶縁膜、５３…透明電極、６１…コモン電極
【図１】
2010225668.tif 000003
【図２】
2010225668.tif 000004
【図３】
2010225668.tif 000005
【図４】
2010225668.tif 000006
【図５】
2010225668.tif 000007
【図６】
2010225668.tif 000008
【図７】
2010225668.tif 000009
【図８】
2010225668.tif 000010
【図９】
2010225668.tif 000011
【図１０】
2010225668.tif 000012
【図１１】
2010225668.tif 000013
【図１２】
2010225668.tif 000014
【図１３】
2010225668.tif 000015
【図１４】
2010225668.tif 000016
【図１５】
2010225668.tif 000017
【図１６】
2010225668.tif 000018
【図１７】
2010225668.tif 000019
【図１８】
2010225668.tif 000020
【図１９】
2010225668.tif 000021
【図２０】
2010225668.tif 000022
【図２１】
2010225668.tif 000023
【図２２】
2010225668.tif 000024
【図２３】
2010225668.tif 000025
【図２４】
2010225668.tif 000026
【図２５】
2010225668.tif 000027
【図２６】
2010225668.tif 000028
【図２７】
2010225668.tif 000029
【図２８】
2010225668.tif 000030
【図２９】
2010225668.tif 000031
【図３０】
2010225668.tif 000032